ШИХТА ДЛЯ ИЗГОТОВЛЕНИЯ ЛЕГКОВЕСНОГО ОГНЕУПОРНОГО МАТЕРИАЛА
CHARGE FOR PREPARATION OF LIGHTWEIGHT FIRE RESISTANT MATERIAL

Изобретение относится к производству легковесных огнеупорных материалов, используемых в строительстве.
Известна шихта для изготовления легковесного огнеупорного материала, содержащая, мас.%: глина 15,0-24,0; кокс пековый 20,0-40,0; полистирол 3,0-5,0; бура 3,0-5,0; шамот - остальное [1].
Задачей изобретения является повышение прочности легковесного огнеупорного материала.
Технический результат достигается тем, что шихта для изготовления легковесного огнеупорного материала, содержащая глину, кокс пековый, полистирол, буру, шамот, дополнительно включает известь и отходы производства серной кислоты, при следующем соотношении компонентов, мас.%: глина 12,0-20,0; кокс пековый 15,0-19,0; полистирол 3,0-4,0; бура 4,0-5,0; известь 3,0-4,0; отходы производства серной кислоты 3,0-4,0; шамот - остальное.
В составе шихты для изготовления легковесного огнеупорного материала используют глины следующего состава, мас.%:
2
2
3
2
2
3
SiO 42,0-80,0; AlO 13,0-35,0; TiO 0,3-1,6; FeО 1,2-11,0; СаО до 1,7; MgO 0,2-1,6;
2
2
NaO 0,1-3,6; KO 0,1-4,4; п.п.п. 2, 6-15, 7.
2
3
4
2
3
2
2
Отходы производства серной кислоты, образующиеся в процессе нейтрализации серно-кислотных промывных вод известью, после фильтрации имеют состав, мас.%: гидроксиды и оксиды железа (в пересчете на FeO) 5,0-15,0; CaSO·2НO 25,0-33,0; CaCO+MgO+SiO 1,0-5,0; НO 40-60.
В таблице приведены составы шихты для изготовления легковесного огнеупорного материала.
Компоненты
Состав, мас.%:
1
2
Глина
14,0
12,0
Кокс пековый
15,0
19,0
Полистирол
4,0
3,0
Бура
5,0
4,0
Известь
4,0
3,0
Отходы производства серной кислоты
4,0
3,0
Шамот
остальное
остальное
Прочность материала (гранулы 20-40 мм), МПа
~7,5
~7,5
Подготавливают и дозируют компоненты. Отходы производства серной кислоты смешивают с известью, добавляют измельченный до порошкообразного состояния пенополистирол (например, в виде обрезков). К полученной массе добавляют порошкообразные буру, глину, кокс пековый, шамот и готовят шихту с влажностью 18-23%. Из полученной пластическим способом формуют гранулы, например, размером 20-40 мм, которые сушат до влажности 2-4% и обжигают при температуре 1100-1200°С. При обжиге пенополистирол и кокс пековый выгорают, образуюя поры. В результате получают прочный легковесный огнеупорный материал, который может найти применение в качестве засыпок для теплоизоляции промышленных печей, тепловых агрегатов. Материал предназначен для эксплуатации при температуре до 900°С.
Источник информации
1. SU 1162769, С04В 33/22, 33/06, 1985.